(57)【特許請求の範囲】
【請求項１】
基材の少なくとも一方の面にハードコート層を設けたハードコートフィルムにおいて、ハードコート層が電離性放射線により重合する疎水性の多官能高分子樹脂と、電離性放射線により重合する親水部を有する多官能高分子樹脂を含有し、前記疎水性の多官能高分子樹脂がポリブタジエン骨格を有するウレタンアクリレ−トであり、前記電離性放射線により重合する親水部を有する多官能高分子樹脂がポリエチレングリコ−ル、ポリプロピレングリコ−ル、ポリエチレンプロピレングリコ−ルから選ばれた親水部を有するウレタンアクリレ−トであることを特徴とするハ−ドコ−トフィルム。
【請求項２】
前記ハードコ−ト層が前記電離性放射線により重合する疎水性の多官能高分子樹脂を０．５〜８重量％含有することを特徴とする請求項１に記載のハードコートフィルム。
【請求項３】
前記ハードコ−ト層が前記電離性放射線により重合する親水部を有する多官能高分子樹脂を０．５〜２０重量％含有し、かつ前記疎水性の多官能高分子樹脂との合計含有量がハ−ドコ−ト層の１〜２０重量％であることを特徴とする請求項１〜２のいずれかに記載のハードコートフィルム。
【発明の詳細な説明】
【技術分野】
【０００１】
本発明は、ハードコートフィルムに関する発明であって、指紋が付きにくい表面処理が施された、即ち防指紋性を付与された透明タイプのハ−ドコ−トフィルムに関する。
【背景技術】
【０００２】
近年、画像表示素子としての液晶表示装置である情報端末が普及している。これらの情報端末の入力装置として、液晶表示素子の上に透明タッチパネルを載せたもの、特に抵抗膜方式のタッチパネルが多く使用されており、このようなタッチパネルの表面部材としてハードコートフィルムが用いられている。また、携帯電話やスマートフォンなどのモバイル機器の最表面に、傷付防止を目的としてハードコートフィルムを粘着層を介して貼着されるケースも多く見受けられる。
このようなハ−ドコ−トフィルムは、操作者が直接手で触れる部分に使われるため、皮脂汚れ、特に指紋が付着して、画像が見難くなったり、見映えが悪くなったりすることがある。
【０００３】
そこで、ハードコート層上に防汚層を設けたハードコートフィルム（特許文献１）やハードコ−ト層にマット化剤としての粒子を含有させて表面をマット化し、指紋消去性を付与したハ−ドコ−トフィルム（特許文献２）が提案されている。
【０００４】
しかしながら、ハ−ドコ−ト層上に防汚層を設けたハ−ドコ−トフィルムでは、ハ−ドコ−ト層が最表面とならないために、十分な表面硬度が得られず、また、防汚層を形成するための工数が増えるなどの問題があった。
また、ハ−ドコ−ト層に粒子を含有するハ−ドコ−トフィルムでは、十分な防指紋効果を得ようとすると、粒子の量を多くする必要があり、十分な透明度が得られなかった。また非常に粒径の小さな粒子を使用すれば透明性が得られたが、粒子が凝集して表面に析出し、表面に異物として現れる問題があった。
【先行技術文献】
【特許文献】
【０００５】
【特許文献１】特開２００３−９４５８８
【特許文献２】ＷＯ２００４／０４６２３０
【発明の概要】
【発明が解決しようとする課題】
【０００６】
本発明が解決しようとする課題は、高いハードコ−ト性能と防指紋性能を両立するハ−ドコ−ト層により、透明度の高いハードコートフィルムを提供するものである。
【課題を解決するための手段】
【０００７】
第１発明は、基材の少なくとも一方の面にハードコート層を設けたハードコートフィルムにおいて、ハードコート層が電離性放射線により重合する疎水性の多官能高分子樹脂と、電離性放射線により重合する親水部を有する多官能高分子樹脂を含有し、前記疎水性の多官能高分子樹脂がポリブタジエン骨格を有するウレタンアクリレ−トであり、前記電離性放射線により重合する親水部を有する多官能高分子樹脂がポリエチレングリコ−ル、ポリプロピレングリコ−ル、ポリエチレンプロピレングリコ−ルから選ばれた親水部を有するウレタンアクリレ−トであることを特徴とするハ−ドコ−トフィルムである。
第２発明は、前記ハードコ−ト層が前記電離性放射線により重合する疎水性の多官能高分子樹脂を０．５〜８重量％含有することを特徴とする第１発明に記載のハードコートフィルムである。
第３発明は、前記ハードコ−ト層が前記電離性放射線により重合する親水部を有する多官能高分子樹脂を０．５〜２０重量％含有し、かつ前記疎水性の多官能高分子樹脂との合計含有量がハ−ドコ−ト層の１〜２０重量％であることを特徴とする第１〜２発明のいずれかに記載のハードコートフィルムである。
【発明の効果】
【０００８】
第１発明のように、ハードコート層に電離性放射線により重合する疎水性の多官能高分子樹脂と、電離性放射線により重合する親水部を有する多官能高分子樹脂を含有し、前記疎水性の多官能高分子樹脂がポリブタジエン骨格を有するウレタンアクリレ−トであり、前記電離性放射線により重合する親水部を有する多官能高分子樹脂がポリエチレングリコ−ル、ポリプロピレングリコ−ル、ポリエチレンプロピレングリコ−ルから選ばれた親水部を有するウレタンアクリレ−トであることによって、粒子を含有せずに高い防指紋効果が得られるので、透明性と防指紋効果を両立したハ−ドコ−トフィルムが得られる。
第２、３発明のように、前記ハードコ−ト層が前記電離性放射線により重合する疎水性の多官能高分子樹脂を０．５〜８重量％含有し、電離性放射線により重合する親水部を有する多官能高分子樹脂を０．５〜２０重量％含有し、これら２種の合計含有量がハ−ドコ−ト層の１〜２０重量％であることにより、より高いハ−ドコ−ト効果と防指紋性を両立したハ−ドコ−トフィルムが得られる。
【発明を実施するための形態】
【０００９】
本発明で使用するハードコ−トフィルムの基材は、各種のプラスティックからなるフィルムであれば、特に限定されない。例えば、ポリオレフィン、ポリエステル、ポリアミド、ポリカーボネート、フッ素樹脂、ポリフェニレンオキサイド、ポリイミド、ポリアミドイミド、アクリル系樹脂、ポリ塩化ビニル、ポリ塩化ビニリデン、ポリアクリロニトリル、セルロース系樹脂等よりなるフィルムが例示されるが、これらに限定されるものではない。取り扱性、貼着層との接着力の向上、コストの面より好ましくはポリエステルフィルムを用いるとよい。基材の厚みは、用途に応じて適宜選択すればよいが、通常４〜４００μｍの範囲のものを用いる。
【００１０】
本発明のハードコート層に用いられる主成分の化合物は電離放射線により重合する化合物から主に形成されていることが好ましく、ラジカル重合反応を形成する（メタ）アクリロイル基を有する化合物や、カチオン重合反応を形成する化合物であることが好ましい。（メタ）アクリロイル基を有する化合物としては分子内に（メタ）アクリロイル基を１以上有する化合物を意味し、モノマーであっても、オリゴマーであってもよく、またその両方を含んでもよい。
【００１１】
本発明では、アクリロイル基とメタアクリロイル基を総称して、（メタ）アクリロイル基という。すなわち、（メタ）アクリロイル基を有する化合物とは、アクリロイル基のみを有する化合物であってもよく、メタアクリロイル基のみを有する化合物であってもよく、アクリロイル基とメタアクリロイル基との両方を有するものであってもよい。また、以下に記載する（メタ）アクリレート、（メタ）アクリル酸エステルについても同様である。
【００１２】
本発明に係る（メタ）アクリロイル基を有する化合物としては、例えば、以下に記載する多官能（メタ）アクリレートや単官能（メタ）アクリレートのモノマー又はオリゴマーが挙げられる。
【００１３】
多官能（メタ）アクリレートとしては、トリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、グリセリントリ（メタ）アクリレート、トリス（２−ヒドロキシエチル）イソシアヌレートトリ（メタ）アクリレート、エチレングルコールジ（メタ）アクリレート、１,３−ブタンジオールジ（メタ）アクリレート、１,４−ブタンジオールジ（メタ）アクリレート、１,６−ヘキサンジオールジ（メタ）アクリレート、ネオペンチルグリコールジ（メタ）アクリレート、ジエチレングルコールジ（メタ）アクリレート、トリエチレングルコールジ（メタ）アクリレート、ジプロピレングルコールジ（メタ）アクリレート、ビス（２−ヒドロキシエチル）イソシアヌレートジ（メタ）アクリレート、及びこれらの出発アルコール類へのエチレンオキシド又はプロピレンオキシド付加物のポリ（メタ）アクリレート類、分子内に２以上の（メタ）アクリロイル基を有するオリゴエステル（メタ）アクリレート類、オリゴエーテル（メタ）アクリレート類、オリゴウレタン（メタ）アクリレート類、及びオリゴエポキシ（メタ）アクリレート類等を挙げることができる。
【００１４】
単官能（メタ）アクリレートとしては、メチル（メタ）アクリレート、エチル（メタ）アクリレート、アクリロニトリル、２−ヒドロキシエチル（メタ）アクリレート、２−ヒドロキシプロピル（メタ）アクリレート、２−ヒドロキシブチル（メタ）アクリレート、フェノキシエチル（メタ）アクリレート、２−フェノキシ−２−ヒドロキシプロピル（メタ）アクリレート、２−ヒドロキシ−３−フェノキシプロピル（メタ）アクリレート、３−クロロ−２−ヒドロキシプロピル（メタ）アクリレート、グリセリンモノ（メタ）アクリレート、グリシジル（メタ）アクリレート、ラウリル（メタ）アクリレート、シクロヘキシル（メタ）アクリレート、イソボルニル（メタ）アクリレート、トリシクロデカニル（メタ）アクリレート、ジシクロペンテニル（メタ）アクリレート、ｎ−ブチル（メタ）アクリレート、ヘキシル（メタ）アクリレート、ヘプチル（メタ）アクリレート、オクチル（メタ）アクリレート、ノニル（メタ）アクリレート、デシル（メタ）アクリレート、イソデシル（メタ）アクリレート、ドデシル（メタ）アクリレート、ｎ−ステアリル（メタ）アクリレート、ベンジル（メタ）アクリレート、フェノールエチレンオキサイド変性（ｎ＝２）（メタ）アクリレート、ノニルフェノールプロピレンオキサイド変性（ｎ＝２．５）（メタ）アクリレート、２−（メタ）アクリロイルオキシエチルアシッドホスフェート、２−（メタ）アクリロイルオキシ−２−ヒドロキシプロピルフタレート等のフタル酸誘導体のハーフ（メタ）アクリレート、フルフリル（メタ）アクリレート、カルビトール（メタ）アクリレート、ベンジル（メタ）アクリレート、ブトキシエチル（メタ）アクリレート、アリル（メタ）アクリレート２−アクリロイルオキシエチルアシッドホスフェートモノエステル、シクロヘキサンジメタノールモノアクリレート、４−ヒドロキシブチルアクリレート、アクリロイルモルフォリン、４−グリシジルオキシブチルアクリレート、ダイアセトンアクリルアミド等が挙げられる。
【００１５】
これらの（メタ）アクリロイル基を有する化合物は、１種を単独で用いてもよく、２種以上を混合してもよい。
【００１６】
一方、カチオン重合を形成する化合物としては、エポキシ系樹脂が通常使用される。このエポキシ系樹脂としては、例えばビスフェノール樹脂やノボラック樹脂などの多価フェノール類にエピクロルヒドリンなどでエポキシ化した化合物、直鎖状オレフィン化合物や環状オレフィン化合物を過酸化物などで酸化して得られた化合物などが挙げられる。
【００１７】
電離放射線重合反応に用いられる光重合開始剤としては、ラジカル重合型の化合物に対しては、例えばベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２,２−ジメトキシ−２−フェニルアセトフェノン、２,２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−[４−(メチルチオ)フェニル]−２−モルフォリノ−プロパン−１−オン、４−(２−ヒドロキシエトキシ)フェニル−２(ヒドロキシ−２−プロプル)ケトン、ベンゾフェノン、ｐ−フェニルベンゾフェノン、４,４'−ジエチルアミノベンゾフェノン、ジクロロベンゾフェノン、２−メチルアントラキノン、２−エチルアントラキノン、２−ターシャリ−ブチルアントラキノン、２−アミノアントラキノン、２−メチルチオキサントン、２−エチルチオキサントン、２−クロロチオキサントン、２,４−ジメチルチオキサントン、２,４−ジエチルチオキサントン、ベンジルジメチルケタール、アセトフェノンジメチルケタール、ｐ−ジメチルアミン安息香酸エステルなどが挙げられる。また、カチオン重合型の化合物に対する光重合開始剤としては、例えば芳香族スルホニウムイオン、芳香族オキソスルホニウムイオン、芳香族ヨードニウムイオンなどのオニウムと、テトラフルオロボレート、ヘキサフルオロホスフェート、ヘキサフルオロアンチモネート、ヘキサフルオロアルセネートなどの陰イオンとからなる化合物が挙げられる。これらは１種用いてもよいし、２種以上を組み合わせて用いてもよく、また、その配合量は、重合性化合物１００質量部に対して、通常０.２〜１０質量部の範囲で選ばれる。
【００１８】
前記電離放射線硬化性化合物以外にもハードコート性を大きく損なわない範囲で熱可塑性ポリマーを添加することができる。該熱可塑性ポリマーとしては、例えばアクリル系樹脂、酢酸ビニル系樹脂、エポキシ系樹脂、ポリエステル系樹脂、ポリカーボネート系樹脂、ブチラール系樹脂、ゼラチン、セルロース系樹脂、ポリアミド系樹脂、塩化ビニル系樹脂、ウレタン系樹脂等が挙げられる。
【００１９】
さらに、必要に応じて、消泡剤、塗布性改良剤、増粘剤、界面活性剤、有機系潤滑剤、酸化防止剤、紫外線吸収剤、発泡剤、染料、顔料、帯電防止剤などを含有していてもよい。また、ハードコ−トフィルム自体に透明性を要求されない場合には、有機系微粒子、無機系微粒子を含有してもよい。
【００２０】
ハードコート層に用いられる電離放射線により重合する化合物の一部を、疎水性の多官能高分子樹脂と親水部を有する多官能高分子樹脂とすることにより、ハ−ドコ−ト層に防指紋性を付与することができる。これらを含有することにより、ハ−ドコ−ト層の表面に皮脂や油分が付着すると、一点に付着した皮脂や油分は表面に薄く押し広げられ、人間の視力では皮脂や油分の外周部の境界が識別できなくなり、あたかも皮脂や油分が付着していないように視認されるものである。
【００２１】
また、皮脂や油分の付着量が非常に多く、厚く重なって、薄く押し広げられる効果が直ぐに現れない場合でも、付着した皮脂や油分を拭き取りその付着量を少なくすると、薄く押し広げられ付着していないように視認される。このように、皮脂や油分を拭き取ることによって見えなくするという、拭き取りによる防指紋性も付与される。
【００２２】
このハ−ドコ−ト層は、粒子を含有しなくても防指紋効果が得られるので、高い透明性を両立するものとなり、特に透明性を損なう材料を含有しない限り、ハ−ドコ−トフィルムのヘイズ値は通常２％以下であり、最大でも３％を超えることはない。
【００２３】
ハ−ドコ−ト層に含有される疎水性の多官能高分子樹脂の含有量は、ハ−ドコ−ト層に対して０．５〜８重量％であり、好ましくは１〜８重量％、より好ましくは１〜５重量％である。０．５重量％未満では十分な防指紋効果が得られず、８重量％を超えるとハ−ドコ−ト層に十分な硬度が得られなくなる。
【００２４】
ハ−ドコ−ト層に含有される親水部を有する多官能高分子樹脂の含有量は、ハ−ドコ−ト層に対して０．５〜２０重量％であり、好ましくは１〜２０重量％、より好ましくは１〜８重量％である。０．５重量％未満では十分な指紋の拭き取り性が得られず、２０重量％を超えるとハ−ドコ−ト層に十分な硬度が得られなくなる。
【００２５】
また、ハ−ドコ−ト層に含有される疎水性の多官能高分子樹脂の含有量と、親水部を有する多官能高分子樹脂の含有量の合計は、ハ−ドコ−ト層に対して１〜２０重量％であることが好ましく、より好ましくは２〜１３重量％である。合計の含有量が１重量％より小さくなると、防指紋効果が低下し、２０重量％を超えると、ハ−ドコ−ト層に十分な硬度が得られなくなる。
【００２６】
疎水性の多官能高分子樹脂と親水部を有する多官能高分子樹脂は、ハ−ドコ−ト層に用いられる主成分の電離放射線により重合する化合物と同じく、ラジカル重合反応を形成する（メタ）アクリロイル基を有する化合物や、カオチン重合反応を形成する化合物であることが好ましい。また、これらの疎水性及び親水部を有する化合物は、主成分の化合物と同種のものを用いることがより好ましい。同種のものを用いることにより、ハ−ドコ−ト層内での重合反応による結合を強固にでき、ハードコ−トの効果をより高めることができる。
【００２７】
疎水性の多官能高分子樹脂は、アルキル基、フェニル基、ニトロ基などの親油性の官能基を有する化合物でも良いが、ポリブタジエン骨格を有する化合物が、防指紋性の向上のために、より好ましい。
【００２８】
また、親水部を有する多官能高分子樹脂は、水酸基やスルホン基、カルボニル基、リン酸基などの親水性の官能基を有する化合物でも良いが、親水部がポリエチレングリコ−ル、ポリプロピレングリコ−ル、ポリエチレンプロピレングリコ−ルから選ばれたもののである化合物が、防指紋性の向上のために、より好ましい。ポリブタジエン骨格を有する疎水性の多官能高分子樹脂と親水部が上記３種類から選ばれた多官能高分子樹脂の組合せにより、防指紋性に対して著しい効果が得られる。
【００２９】
ハードコート塗膜の厚みは１μｍ以上２０μｍ以下、好ましくは３μｍ以上１５μｍ以下であることが好ましい。該範囲未満ではハードコート性が十分得られず、塗膜に傷がつきやすい。一方、該範囲を超えるとコストアップにつながる。また、両側にハードコートを塗工する場合、その両層の膜厚差は３０％以内に抑えることが好ましい。該範囲を超えると、ハードコートフィルムのカールが大きくなり、次工程移行の取り扱い性に悪影響がでたり、タッチパネルを組んだ際に、タッチパネル機能に悪影響を及ぼす可能性がある。
【実施例】
【００３０】
本発明を以下の実施例に従って、さらに具体的に説明する。なお、本発明はこれらの実施例によって限定されるものではない。
【００３１】
[疎水性多官能高分子樹脂の合成]
５リットルの４つ口フラスコにポリブタジエングリコ−ル（日本曹達製、商品名ＮＩＳＳＯ  ＰＢ  Ｇ−３０００、数平均分子量２６００〜３２００）を１９４３重量部、ジラウリン酸ジ−ｎ−ブチル錫を０．２重量部、２，６−ジ−タ−シャリブチル−４−メチルフェノ−ルを０．７重量部入れ、５０℃で攪拌しつつ、イソホロンジイソシアネ−ト（住友バイエル社製、商品名デスモジュ−ルＩ）２８９重量部を４時間にわたって滴下した。
【００３２】
滴下終了後５０℃で攪拌しながら、３時間反応を続行したのち、さらに、５０℃で攪拌しつつ、ペンタエリスリト−ルトリアクリレ−ト３８８重量部を２時間にわたって滴下し、滴下終了後７０℃で攪拌しながら、５時間反応を続行し、ポリブタジエン骨格を有するウレタンアクリレ−トＡ（疎水性多官能高分子樹脂）を得た。
【００３３】
[親水部を有する多官能高分子樹脂の合成]
５リットルの４つ口フラスコにＰＥＧ（三洋化成工業製、商品名ＰＥＧ−６００）を４０２重量部、ジラウリン酸ジ−ｎ−ブチル錫を０．２重量部、２，６−ジ−タ−シャリブチル−４−メチルフェノ−ルを０．７重量部入れ、５０℃で攪拌しつつ、イソホロンジイソシアネ−ト（住友バイエル社製、商品名デスモジュ−ルＩ）２８９重量部を４時間にわたって滴下した。
【００３４】
滴下終了後５０℃で攪拌しながら、３時間反応を続行したのち、さらに、５０℃で攪拌しつつ、ペンタエリスリト−ルトリアクリレ−ト３８８重量部を２時間にわたって滴下し、滴下終了後７０℃で攪拌しながら、５時間反応を続行し、親水部を有するウレタンアクリレ−トＢ（親水部を有する多官能高分子樹脂）を得た。
【００３５】
使用するＰＥＧを、三洋化成工業製、商品名ＰＥＧ−４００、２６８重量部に変更する以外は、上記と同じ方法で、親水部を有するウレタンアクリレ−トＣ（親水部を有する多官能高分子樹脂）を得た。
【００３６】
使用するＰＥＧを、三洋化成工業製、商品名ＰＥＧ−３００、２０１重量部に変更する以外は、上記と同じ方法で、親水部を有するウレタンアクリレ−トＤ（親水部を有する多官能高分子樹脂）を得た。
【００３７】
[ハードコートフィルムの形成]
上記で合成したポリブタジエン骨格を有するウレタンアクリレ−トＡと親水部を有するウレタンアクリレ−トＢ、Ｃ、Ｄを用いて、表１の各ハードコート剤を調整した後、厚さ１００μｍの光学ＰＥＴの片面に表１の各ハードコート剤をコーティングし、それぞれ積算光量５００ｍｊ／ｃｍ２の紫外線を照射し、塗膜を硬化させて、厚み５μｍのハードコート層を形成して、実施例１〜１８と比較例１〜３のハードコ−トフィルムを作成した。
【００３８】
【表１】
0005637531.tif 000002
【００３９】
表１中の各成分の材料名は、次の通りである。
主成分１：
ＵＡ−５３（ウレタンアクリレートオリゴマ−、新中村化学製）    
主成分２：
Ａ−９５５０（ジペンタエリスト−ルヘキサアクレ−ト、新中村化学製）
疎水性の多官能高分子樹脂：
ポリブタジエン骨格を有するウレタンアクリレ−トＡ
親水部を有する多官能高分子樹脂：
実施例１〜１２と比較例１〜３は、親水部を有するウレタンアクリレ−トＢを用いた。実施例１３〜１５は、親水部を有するウレタンアクリレ−トＣを、実施例１６〜１８は、親水部を有するウレタンアクリレ−トＤを用いた。
光重合開始剤：
イルガキュア１８４（光開始剤、チバスペシャリティケミカル製）
溶剤：  プロピレングリコールモノメチルエーテル
【００４０】
以上の様にして作製したハードコートフィルムについて以下の評価を行った。評価項目および評価基準は以下の通りである。
１．防指紋性評価（視認性評価）
ハードコ−ト層面上に右手人差し指の指先を押しあてて指紋をつけ、黒地にのせて目視で指紋の付着度合いを確認した。指先を押し付ける順番により指紋の濃淡差が発生することを避けるために、指先をハードコ−ト面上に押し付ける前に、必ず右手人差し指と右手の他の指先又は左手の掌を擦り合わせた。評価基準は、下記の通りである。
○：指紋が比較的目立たない。
△：指紋が若干目立つ。
×：指紋が目立つ。
【００４１】
２．防指紋性評価（拭き取り性評価）
視認性評価と同様の方法で、ハ−ドコ−ト層面上に指紋をつけた。次いで、ティッシュペ−パーで拭き取りを行い、１回拭き取るごとに黒地にのせて目視で確認し、指紋が見えなくなるまでの回数を評価した。なお、１０回以上拭き取っても指紋が見えるものは、×とした。
【００４２】
３．全光線透過率
日本電色工業製ヘイズメ−タ−ＮＤＨ２０００を用い、ＪＩＳ−Ｋ７３６１−１：１９９７に基き、測定した。なお、光はハ−ドコ−ト層面側から入射させて測定した。
４．ヘイズ
日本電色工業製ヘイズメ−タ−ＮＤＨ２０００を用い、ＪＩＳ−Ｋ７１０５：１９８１に基き、測定した。なお、光はハ−ドコ−ト層面側から入射させて測定した。
【００４３】
５．耐スチ−ルウ−ル硬度
スチ−ルウ−ル（＃００００）に、２５０ｇｆ／ｃｍ２の加重をかけ、ハードコ−ト層上をストロ−ク幅３０ｍｍで、１４秒間に１０往復させた後、ハードコ−ト層の傷を評価した。評価基準は、下記の通りである。
○：傷跡が全く見えない
△：傷跡が薄く見える
×：傷跡がはっきり見える
６．鉛筆硬度
ＪＩＳ−Ｋ５６００−５−４：１９９９に基き、ハ−ドコ−ト層の鉛筆硬度を測定した。
【００４４】
測定結果および評価結果を表２にまとめた。
【００４５】
【表２】
0005637531.tif 000003